Patent RU-2433145-C2 (RU)
Title: Полиуретановые эластомеры, содержащие аллофанат-модифицированные изоцианаты
Inventor: KINNI KEHROL L
IPC: C08G18/78
Filed: 2006-12-12
Granted: 2011-11-10
Abstract: Настоящее изобретение относится к способу получения полиуретанового эластомера, включающему взаимодействие реакционной смеси способом реактивного литья под давлением, где реакционная смесь содержит: (А) полиизоцианатный компонент, (В) изоцианат-реактивный компонент, в присутствии (С) каталитического состава и, при необходимости, (D) одного или более ультрафиолетовых стабилизаторов и, при необходимости, (Е) одного или более пигментов, причем относительные количества (А) и (В) являются такими, что изоцианатный индекс находится в пределах от около 100 до около 120. Компонент (А) содержит: (I) аллофанат-модифицированный полиизоцианат, имеющий содержание групп NCO от около 15 до около 35 мас.%, и содержащий продукт реакции: (1) (цикло)алифатического полиизоцианата, имеющего содержание NCO групп от около 25 до около 60 мас.%, с (2) органическим спиртом, выбранным из группы, состоящей из алифатических спиртов, содержащих от 1 до 36 атомов углерода, циклоалифатических спиртов, содержащих от 5 до 24 атомов углерода, и ароматических спиртов, содержащих от около 7 до около 12 атомов углерода, в которых спиртовая группа не присоединена непосредственно к ароматическому углеродному атому; или (II) форполимер аллофанат-модифицированного полиизоцианата, где форполимер имеет содержание групп NCO от около 10 до около 35 мас.% и содержит продукт реакции: (1) аллофанат-модифицированного полиизоцианата, имеющего содержание групп NCO от около 15 до около 35 мас.%, являющегося продуктом реакции: (а) (цикло)алифатического полиизоцианата, имеющего содержание NCO групп от около 25 до около 60 мас.%, и (b) органического спирта, выбранного из группы, состоящей из алифатических спиртов, содержащих от 1 до 36 атомов углерода, циклоалифатических спиртов, содержащих от 5 до 24 атомов углерода, и ароматических спиртов, содержащих от около 7 до около 12 атомов углерода, в которых спиртовая группа не присоединена непосредственно к ароматическому углеродному атому; с (2) изоцианат-реактивным компонентом, имеющим функциональность от около 2 до около 6 и молекулярную массу от около 60 до около 4000. Компонент (В) содержит: (1) от около 70 до около 90 мас.% в расчете на 100 мас.% (В) одного или более простых полиэфирполиолов с низкой ненасыщенностью, имеющих функциональность от около 2 до около 8, молекулярную массу от около 2000 до около 8000 и содержащих, максимум, 0,01 мэкв./г ненасыщенности, (2) от около 10 до около 30 мас.% в расчете на 100 мас.% (В) одного или более органических соединений, имеющих молекулярную массу от около 62 до около 150, имеющих гидроксильную функциональность около 2 и не содержащих первичные, вторичные и/или третичные аминные группы, и (3) от около 0 до около 5 мас.% в расчете на 100 мас.% (В) одного или более органических соединений, имеющих молекулярную массу от около 200 до около 500, имеющих функциональность от 3 до 4 и содержащих инициированный амином простой полиэфирполиол. Каталитический состав (С) включает: (1) один или более катализаторов, соответствующих формуле: 
     
       
     
     где: m является целым числом от 3 до 8 и n является целым числом от 3 до 8, и (2) по меньшей мере, один катализатор на основе олова. Также описан сам полиуретановый эластомер, содержащий продукт реакции указанных выше компонентов. Технический результат - обеспечение улучшенного отверждения и упрощенного катализа без необходимости в катализаторе на основе свинца, а также получение эластомеров, демонстрирующих улучшенный модуль упругости при изгибе и улучшенную устойчивость к атмосферному воздействию. 2 н. и 16 з.п. ф-лы, 2 табл.